(57)【要約】【課題】濃グレー色系ガラスとして好適な、紫外線透過率（ＴＵＶ）がきわめて低く、かつ、緑色及び青色に関する演色性に優れた紫外線吸収性ガラスの提供。【解決手段】板厚２．８ｍｍでの、ＩＳＯ９０５０：２００３で規定された紫外線透過率（ＴＵＶ）が２％以下であり、板厚２．８ｍｍでの標準Ａ光源に基づく可視光透過率（ＴＶＡ）が１０％以上３０％以下であり、板厚２．８ｍｍでの、ＪＩＳ  Ｒ  ３１０６：１９９８で規定されたエネルギー透過率（ＴＥ）が４５％以下であり、ＩＳＯ９０５０：１９９０およびＪＩＳ  Ｚ８７２６：１９９０で規定された演色評価数Ｒ１１及びＲ１２の和（Ｒ１１＋Ｒ１２）が１６６以上である、紫外線吸収性ガラス。【選択図】なし【特許請求の範囲】
【請求項１】
酸化物基準の質量％表示で、
ＳｉＯ2                    ６６〜７５％、
Ｎａ2Ｏ                   １０〜２０％、
ＣａＯ                     ５〜１５％、
ＭｇＯ                     ０〜６％、
Ａｌ2Ｏ3                    ０〜５％、
Ｋ2Ｏ                       ０〜５％、
Ｆｅ2Ｏ3                ０．５〜３％、
ＦｅＯ                  ０．１〜０．８％、
ＴｉＯ2                ０．１５〜４．５％、
ＣｏＯ              ０．０１５〜０．０５５％、
Ｓｅ                      ０．００５％以下、
Ｃｒ2Ｏ3                    ０．０４％以下、
ＮｉＯ                    ０．２％以下、
を含有し、レドックス（［Ｆｅ2Ｏ3に換算した二価鉄（Ｆｅ2+）］／［Ｆｅ2Ｏ3に換算した二価鉄（Ｆｅ2+）とＦｅ2Ｏ3に換算した三価鉄（Ｆｅ3+）の合計］）が５〜３０％であり、ＴｉＯ2、および、ＣｏＯが下記式（１）を満たし、
板厚２．８ｍｍでの、ＩＳＯ９０５０：２００３で規定された紫外線透過率（ＴＵＶ）が２％以下、
板厚２．８ｍｍでの標準Ａ光源に基づく可視光透過率（ＴＶＡ）が１０％以上３０％以下であり、
板厚２．８ｍｍでの、ＪＩＳ  Ｒ  ３１０６：１９９８で規定されたエネルギー透過率（ＴＥ）が４５％以下であり、
ＩＳＯ９０５０：１９９０およびＪＩＳ  Ｚ８７２６：１９９０で規定された演色評価数Ｒ１１とＲ１２の和（Ｒ１１＋Ｒ１２）が１６６以上である、紫外線吸収性ガラス。４．３≦ＴｉＯ2＋１００×ＣｏＯ≦９．８      （１）
【請求項２】
板厚２．８ｍｍでの、ＩＳＯ９０５０：２００３で規定された前記紫外線透過率（ＴＵＶ）が１％以下である、請求項１に記載の紫外線吸収性ガラス。
【請求項３】
板厚２．８ｍｍでの、標準Ａ光源に基づく前記可視光透過率（ＴＶＡ）が１２〜２８％である、請求項１または２に記載の紫外線吸収性ガラス。
【請求項４】
５．３７［Ｆｅ2Ｏ3］−４７．４［ＦｅＯ］＋１．７５［ＴｉＯ2］−１０．２［ＮｉＯ］＋６１１．０２［Ｃｒ2Ｏ3］−４５７．１５［ＣｏＯ］＋１０７１０．３［Ｓｅ］＋３２８．１８［ＴｉＯ2］［Ｓｅ］−１．６［Ｆｅ2Ｏ3］［ＴｉＯ2］＋９６．５４をＡ、
−１４．６４［Ｆｅ2Ｏ3］−２０．０６［ＦｅＯ］−１２．６６［ＴｉＯ2］＋４３９．４５［ＮｉＯ］−２２０．９５［Ｃｒ2Ｏ3］＋６３８．０１［ＣｏＯ］−８７９１．５８［Ｓｅ］＋１７５７．０２［ＴｉＯ2］［Ｓｅ］−１．４５［Ｆｅ2Ｏ3］［ＴｉＯ2］＋１０６．７をＢとしたとき、
Ａ＋Ｂが１６６以上である、請求項１〜３のいずれか一項に記載の紫外線吸収性ガラス。
【発明の詳細な説明】
【技術分野】
【０００１】
本発明は、車両用（特に、自動車用）濃グレー色系ガラスとして好適な紫外線吸収性ガラスに関する。
【背景技術】
【０００２】
自動車用ガラスのリアサイドガラスおよびリアガラスとして、可視光線透過率を大幅に低減させた濃いグレー色のガラス（いわゆる、濃色グレーガラス若しくはプライバシーガラスという）が実用化されている。このプライバシーガラスは、紫外領域から赤外領域までの広い波長域の太陽光線遮蔽性能が高いことによる室内の快適性や空調負荷低減、高級感を与える色調の選択が可能、デザイン的に優れた意匠性、車内のプライバシー保護、等の面で優れている。
【０００３】
近年、紫外線対策についての関心が高まっている。これに対応するため、さらに紫外線透過率（ＴＵＶ）が低いプライバシーガラスが求められている。
特許文献１には、板厚３．５ｍｍにおける紫外線透過率（ＴＵＶ）が２％以下ときわめて低い、車両用プライバシーガラスとして好適な紫外線吸収性ガラスが開示されている。
【先行技術文献】
【特許文献】
【０００４】
【特許文献１】国際公開第２０１５／０８８０２６号
【発明の概要】
【発明が解決しようとする課題】
【０００５】
近年、車両用プライバシーガラスでは、きわめて低い紫外線透過率を達成し、かつ、ガラスを通して見る景色の色感の向上が求められる。例えば、ガラスを通して見る木々の緑と晴天の青空の色感の向上などが求められうる。そのためには、緑色および青色に関する演色性を向上させることが考えられる。
【０００６】
本発明は、上記課題に対応するため、車両用濃グレー色系ガラスとして好適な、紫外線透過率がきわめて低く、かつ、緑色および青色に関する演色性に優れた、紫外線吸収性ガラスを提供することを目的とする。
【課題を解決するための手段】
【０００７】
上記した目的を達成するため、本発明は、酸化物基準の質量％表示で、
ＳｉＯ2                    ６６〜７５％、
Ｎａ2Ｏ                   １０〜２０％、
ＣａＯ                     ５〜１５％、
ＭｇＯ                     ０〜６％、
Ａｌ2Ｏ3                   ０〜５％、
Ｋ2Ｏ                       ０〜５％、
Ｆｅ2Ｏ3                ０．５〜３％、
ＦｅＯ                  ０．１〜０．８％、
ＴｉＯ2                ０．１５〜４．５％、
ＣｏＯ              ０．０１５〜０．０５５％、
Ｓｅ                      ０．００５％以下、
Ｃｒ2Ｏ3                    ０．０４％以下、
ＮｉＯ                    ０．２％以下、
を含有し、レドックス（［Ｆｅ2Ｏ3に換算した二価鉄（Ｆｅ2+）］／［Ｆｅ2Ｏ3に換算した二価鉄（Ｆｅ2+）とＦｅ2Ｏ3に換算した三価鉄（Ｆｅ3+）の合計］）が５〜３０％であり、ＴｉＯ2、および、ＣｏＯが下記式（１）を満たし、
板厚２．８ｍｍでの、ＩＳＯ９０５０：２００３で規定された紫外線透過率（ＴＵＶ）が２％以下、
板厚２．８ｍｍでの標準Ａ光源に基づく可視光透過率（ＴＶＡ）が１０％以上３０％以下であり、
板厚２．８ｍｍでの、ＪＩＳ  Ｒ  ３１０６：１９９８で規定されたエネルギー透過率（ＴＥ）が４５％以下であり、
ＩＳＯ９０５０：１９９０およびＪＩＳ  Ｚ８７２６：１９９０で規定された演色評価数Ｒ１１とＲ１２の和（Ｒ１１＋Ｒ１２）が１６６以上である、紫外線吸収性ガラスを提供する。４．３≦ＴｉＯ2＋１００×ＣｏＯ≦９．８      （１）
【発明の効果】
【０００８】
本発明の紫外線吸収性ガラスは、きわめて低い紫外線透過率を達成し、かつ、ガラスを通して見る木々の緑と晴天の青空の色感の向上が可能である。本発明の紫外線吸収性ガラスは、特に自動車用のリアサイドガラス、リアガラス、並びにルーフガラスなどとして好ましい。
【発明を実施するための形態】
【０００９】
本発明の紫外線吸収性ガラスは、酸化物基準の質量％表示で、
ＳｉＯ2                    ６６〜７５％、
Ｎａ2Ｏ                   １０〜２０％、
ＣａＯ                     ５〜１５％、
ＭｇＯ                     ０〜６％、
Ａｌ2Ｏ3                   ０〜５％、
Ｋ2Ｏ                       ０〜５％、
Ｆｅ2Ｏ3                ０．５〜３％、
ＦｅＯ                  ０．１〜０．８％、
ＴｉＯ2                ０．１５〜４．５％、
ＣｏＯ              ０．０１５〜０．０５５％、
Ｓｅ                      ０．００５％以下、
Ｃｒ2Ｏ3                    ０．０４％以下、
ＮｉＯ                    ０．２％以下、
を含有し、レドックス（［Ｆｅ2Ｏ3に換算した二価鉄（Ｆｅ2+）］／［Ｆｅ2Ｏ3に換算した二価鉄（Ｆｅ2+）とＦｅ2Ｏ3に換算した三価鉄（Ｆｅ3+）の合計］）が５〜３０％であり、ＴｉＯ2、および、ＣｏＯが下記式（１）を満たし、
板厚２．８ｍｍでの、ＩＳＯ９０５０：２００３で規定された紫外線透過率（ＴＵＶ）が２％以下、
板厚２．８ｍｍでの標準Ａ光源に基づく可視光透過率（ＴＶＡ）が１０％以上３０％以下であり、
板厚２．８ｍｍでの、ＪＩＳ  Ｒ  ３１０６：１９９８で規定されたエネルギー透過率（ＴＥ）が４５％以下であり、
ＩＳＯ９０５０：１９９０およびＪＩＳ  Ｚ８７２６：１９９０で規定された演色評価数Ｒ１１とＲ１２の和（Ｒ１１＋Ｒ１２）が１６６以上である、紫外線吸収性ガラスである。
４．３≦ＴｉＯ2＋１００×ＣｏＯ≦９．８      （１）
【００１０】
本発明において、上記成分とする理由を以下に述べる。なお、特に明記がない限り、％は質量％を意味するものとする。
【００１１】
ＳｉＯ2は、ネットワークを構築する成分であり、必須成分である。ＳｉＯ2は、含有量が６６％以上であれば耐候性が良くなり、７５％以下であれば粘度が高くなりすぎず、溶融に都合が良い。６７％以上が好ましく、６８％以上がより好ましい。また７２％以下が好ましく、７０％以下がより好ましい。
【００１２】
Ｎａ2Ｏは、原料の溶融を促進する成分であり、必須成分である。Ｎａ2Ｏは、含有量が１０％以上であれば原料の溶融を促進させ、２０％以下であれば耐候性が悪くならない。１１％以上であれば好ましく、１２％以上であればより好ましい。また、１８％以下であれば好ましく、１６％以下であればより好ましい。
【００１３】
ＣａＯは、原料の溶融を促進し耐候性を改善する成分であり、必須成分である。ＣａＯは、含有量が５％以上であれば原料の溶融を促進し耐候性を改善させ、１５％以下であれば失透を抑制する。６％以上であれば好ましく、７％以上であればより好ましい。１３％以下であれば好ましく、１１％以下であればより好ましい。
【００１４】
ＭｇＯは、原料の溶融を促進し耐候性を改善する成分であり、選択成分である。ＭｇＯは、含有量が６％以下であれば失透を抑制する。５％以下であれば好ましく、４．６％以下であればより好ましい。
【００１５】
Ａｌ2Ｏ3は、耐候性を改善する成分であり、選択成分である。Ａｌ2Ｏ3は、含有量が５％以下であれば粘度が高くなりすぎず、溶融に都合が良い。４％以下であれば好ましく、３％以下であればより好ましい。
【００１６】
Ｋ2Ｏは、原料の溶融を促進する成分であり、選択成分である。Ｋ2Ｏは、含有量が５％以下であれば揮発による溶融窯の耐火物へのダメージを抑制する。４％以下であれば好ましく、３％以下であればより好ましい。
【００１７】
三価鉄の酸化物であるＦｅ2Ｏ3は紫外線を吸収する成分であり、必須成分である。また、ガラスに黄みを帯びさせる成分でもある。Ｆｅ2Ｏ3は、含有量が０．５％より低いと紫外線透過率が大きくなりすぎるため、０．５％以上とする。含有量が多すぎると可視光透過率が小さくなりすぎるため、３％以下とする。好ましいＦｅ2Ｏ3含有量は、０．７％以上であり、より好ましくは０．８％以上であり、さらに好ましくは０．９％以上であり、特に好ましくは１．０％以上である。また、好ましいＦｅ2Ｏ3含有量は、２．５％以下であり、より好ましくは２％以下であり、さらに好ましくは１．９％以下であり、特に好ましくは１．８％以下である。
【００１８】
二価鉄の酸化物であるＦｅＯは、熱エネルギーを吸収する成分であり、必須成分である。ＦｅＯは、含有量が０．１％以上であれば充分に低い日射透過率が得られる。一方、含有量が０．８％以下であれば溶融時の熱効率が悪化せず、加熱源から遠い溶融炉の底部において素地が滞留することを抑制する。０．１２％以上であれば好ましく、０．１６％以上であればより好ましく、０．２０％以上であればさらに好ましい。また、０．６％以下であれば好ましく、０．５％以下であればより好ましく、０．４５％以下であればさらに好ましく、０．４３％以下であれば特に好ましく、０．４１％以下であれば最も好ましい。
【００１９】
本発明の紫外線吸収性ガラスでは、可視光透過率と日射透過率のバランスの指標として、レドックス（［Ｆｅ2Ｏ3に換算した二価鉄（Ｆｅ2+）］／［Ｆｅ2Ｏ3に換算した二価鉄（Ｆｅ2+）とＦｅ2Ｏ3に換算した三価鉄（Ｆｅ3+）の合計］）を用いる。
本発明の紫外線吸収性ガラスは、レドックスが５〜３０％である。レドックスが５％以上であれば、日射透過率が大きくなりすぎず、３０％以下であれば可視光透過率が小さくなりすぎない。好ましくは１０％以上、より好ましくは１２％以上である。また、好ましくは２７％以下である。
【００２０】
ＴｉＯ2は、紫外線透過率（ＴＵＶ）を小さくする成分であり、必須成分である。また、ＴｉＯ2は溶融時の素地の粘性を下げる効果があり、素地の滞留を起こり難くする働きがある。含有量が０．１５％より低いと紫外線透過率が大きくなりすぎるため、０．１５％以上とする。０．５％以上が好ましく、１％以上がより好ましく、１．５％以上がさらに好ましく、２．０％以上が特に好ましく、２．４％以上が最も好ましい。但し、含有量が多すぎると、可視光透過率が小さくなりすぎるため、４．５％以下とする。４．２％以下であることが好ましく、３．８％以下がより好ましく、３．４％以下がさらに好ましい。
【００２１】
ＣｏＯは、ガラスに青みを帯びさせる成分であり、必須成分である。ＣｏＯは、含有量が０．０１５％以上であればガラスの色調が黄色みを帯びるのを抑制し、０．０５５％以下であればガラスの色調が青みを帯びるのを抑制する。より好ましいＣｏＯの含有量は、０．０２％以上である。また、より好ましいＣｏＯの含有量は、０．０５３％以下である。
【００２２】
Ｓｅは、必須ではないが、ガラスの色調整のために含有できる。Ｓｅは、０．００５％以下であれば黄色みを帯びるのを抑制する。また赤みを帯びる影響が少ない。０．００３５％以下であればより好ましい。
【００２３】
Ｃｒ2Ｏ3は、本発明の紫外線吸収性ガラスにおいて、可視光透過率を低減させる成分であり、また、ガラスに緑みを帯びさせる成分でもあり、任意成分である。Ｃｒ2Ｏ3は、含有量が０．０４％以下であれば可視光透過率が小さくなりすぎることを抑制する。好ましいＣｒ2Ｏ3の含有量は、０．０３％以下であり、０．０１％以下がより好ましく、０．００５％以下がさらに好ましく、０．００３％以下がよりさらに好ましい。
【００２４】
ＮｉＯは、本発明の紫外線吸収性ガラスにおいて、ガラスに茶色みを帯びさせることができる、任意成分である。０．２％以下であれば青みを帯びるのを抑制する。ＮｉＯ含有量は０．１％以下であることが、茶色みが強くならないため好ましく、より好ましくは０．０８％以下であり、さらに好ましくは０．０７％以下である。
【００２５】
本発明において、ＴｉＯ2、および、ＣｏＯの共存により、ガラスに緑色みを帯びさせることができる。
本発明の紫外線吸収性ガラスは、ＴｉＯ2、および、ＣｏＯが下記式（１）を満たすことにより、ガラスに緑色みを帯びさせることができる。
４．３≦ＴｉＯ2＋１００×ＣｏＯ≦９．８      （１）
本発明の紫外線吸収性ガラスは、ＴｉＯ2、および、ＣｏＯが下記式（２）を満たすことが好ましい。
４．７≦ＴｉＯ2＋１００×ＣｏＯ≦９．５      （２）
本発明の紫外線吸収性ガラスは、ＴｉＯ2、および、ＣｏＯが下記式（３）を満たすことがより好ましい。
５．０≦ＴｉＯ2＋１００×ＣｏＯ≦８．０      （３）
【００２６】
なお、実生産においては、芒硝などの清澄剤が用いられるため、その痕跡として、０．０５〜０．５％、好ましくは０．０５〜０．４％程度のＳＯ3がガラス中に含有してよい。
【００２７】
本発明の紫外線吸収性ガラスは、上記以外にＢ、Ｂａ、Ｓｒ、Ｌｉ、Ｚｎ、Ｐｂ、Ｐ、Ｚｒ、Ｂｉ、Ｓｎの各酸化物を含有してもよい。これらの酸化物の含有量は各々、０〜１質量％であってよい。これらの成分は、合量で好ましくは１％以下、０．７％以下、より好ましくは０．４％以下、さらに好ましくは０．２％以下含んでもよい。
【００２８】
また、Ｓｂ、Ａｓの酸化物や、Ｃｌ、Ｆを含有してもよい。これらは溶融補助剤、清澄剤から意図的に混入し得る。あるいは原料やカレット中の不純物として含有し得る。これらの含有量はそれぞれ０〜０．１質量％であってよい。
【００２９】
また、Ｍｎ、Ｃｕ、Ｍｏ、Ｎｄ、Ｅｒの各酸化物を含有してもよい。これらの酸化物の含有量はそれぞれ０〜０．１質量％であってよい。
【００３０】
なお、Ｖ、Ｗ等の酸化物の紫外線吸収剤は実質的に含まないことが好ましい。ここで実質的に含まないとは不可避的不純物を除き含有させないことを意味し、具体的にはこれらの酸化物の含有率がガラス中にそれぞれ１００ｐｐｍ程度以下であることを意味する。
【００３１】
本発明の紫外線吸収性ガラスは、上記組成のガラスであって、以下のような光学特性を有する。
２．８ｍｍ厚さで、紫外線透過率（ＴＵＶ）が２％以下であり、１％以下が好ましい。２．８ｍｍ厚さで、可視光透過率（ＴＶＡ）が１０％以上、３０％以下である。１２％以上が好ましく、１５％以上がより好ましい。また、２８％以下が好ましく、２５％以下がより好ましい。
また、上記光学特性に加えて、エネルギー透過率（ＴＥ）は４５％以下であり、４０％以下であることが好ましく、３６％以下がより好ましい。
本明細書を通じて、エネルギー透過率はＪＩＳ  Ｒ  ３１０６：１９９８により、紫外線透過率はＩＳＯ９０５０：２００３により、それぞれ求めたものである。また、可視光透過率は標準Ａ光源に基づき算出したものである。
【００３２】
また、本発明の紫外線吸収性ガラスは、上記光学特性に加えて、緑色及び青色に関する演色性を向上させるため、ＩＳＯ９０５０：１９９０およびＪＩＳ  Ｚ８７２６：１９９０で規定された演色評価数Ｒ１１とＲ１２の和（Ｒ１１＋Ｒ１２）が１６６以上である。試験色１１は緑色を表しており、マンセル値では４．５Ｇ５／８である。試験色１２は青色を表しており、マンセル値では３ＰＢ３／１１である。Ｒ１１＋Ｒ１２が１６６以上であれば、本発明において、緑色及び青色に関する演色性が向上し、ガラスを通して見える木々の緑及び晴天の青空の色感が向上でき、緑及び青を素直に表現することが可能となる。Ｒ１１＋Ｒ１２は１６８以上が好ましい。
ＩＳＯ９０５０：１９９０およびＪＩＳ  Ｚ８７２６：１９９０で規定された演色評価数Ｒ１１及びＲ１２は、それぞれ０から１００の範囲を取り得る。本発明のガラスは、Ｒ１１が７０以上であることが好ましく、８０以上であることがより好ましい。また、本発明のガラスは、Ｒ１２が７０以上であることが好ましく、８０以上であることがより好ましい。
【００３３】
また、本発明の紫外線吸収性ガラスは、下記式（４）で表される値をＡ、下記式（５）で表される値をＢとしたとき、Ａ＋Ｂは１６６以上が好ましい。
５．３７［Ｆｅ2Ｏ3］−４７．４［ＦｅＯ］＋１．７５［ＴｉＯ2］−１０．２［ＮｉＯ］＋６１１．０２［Ｃｒ2Ｏ3］−４５７．１５［ＣｏＯ］＋１０７１０．３［Ｓｅ］＋３２８．１８［ＴｉＯ2］［Ｓｅ］−１．６［Ｆｅ2Ｏ3］［ＴｉＯ2］＋９６．５４      （４）
−１４．６４［Ｆｅ2Ｏ3］−２０．０６［ＦｅＯ］−１２．６６［ＴｉＯ2］＋４３９．４５［ＮｉＯ］−２２０．９５［Ｃｒ2Ｏ3］＋６３８．０１［ＣｏＯ］−８７９１．５８［Ｓｅ］＋１７５７．０２［ＴｉＯ2］［Ｓｅ］−１．４５［Ｆｅ2Ｏ3］［ＴｉＯ2］＋１０６．７      （５）
ここで、角括弧で囲まれた成分の表示は、紫外線吸収性ガラスに含まれるその成分の含有量（質量％）を表す。Ａは紫外線吸収ガラスのＲ１１の指標であり、ＢはＲ１２の指標である。本願において、Ｒ１１＋Ｒ１２を１６６以上とするためには、Ａ＋Ｂは１６６以上が好ましく、１６８以上がより好ましい。
【００３４】
また、本発明の紫外線吸収性ガラスは、粘度が１０2ポアズとなる温度Ｔ２が１４４０℃以下であればガラスの製造がしやすいという効果がある。Ｔ２は１４３５℃以下が好ましく、１４３０℃以下がより好ましい。
【００３５】
本発明の紫外線吸収性ガラスの製造法は、特に限定されないが、たとえば、次のようにして製造できる。調合した原料を連続的に溶融炉に供給し、約１５００℃に加熱してガラス化する。次いで、この溶融ガラスを清澄した後、フロート法等により所定の厚さのガラス板に成形する。次いで、このガラス板を所定の形状に切断することにより、本発明の紫外線吸収性ガラスが製造される。その後、必要に応じて、切断したガラスを物理強化等の強化処理を施し、または合わせガラスに加工し、または複層ガラスに加工することができる。
【実施例】
【００３６】
以下において例１〜７は実施例、例８，９は比較例である。原料としてケイ砂、長石、苦灰石、ソーダ灰、芒硝、高炉スラグ、酸化第二鉄、酸化チタン、酸化コバルト、亜セレン酸ソーダ、酸化クロム、酸化ニッケルを用いて原料バッチを調合した。母成分として、ＳｉＯ2：６６〜７０、Ａｌ2Ｏ3：１．８、ＣａＯ：８．４、ＭｇＯ：４．６、Ｎａ2Ｏ：１３．３、Ｋ2Ｏ：０．７およびＳＯ3：０．２（単位：質量％）からなるソーダライムシリケートガラスを使用した。母成分と、光学成分として加えるＦｅ2Ｏ3、ＴｉＯ2、ＣｏＯ、Ｓｅ、Ｃｒ2Ｏ3およびＮｉＯの合計が１００質量％になるようにＳｉＯ2含有量を調整して目標組成とした。バッチを白金―ロジウム製のルツボに入れて、電気炉中で溶融（Ｏ2濃度０．５％程度の雰囲気）し、カーボン板状に流し出した後、別の電気炉内で徐冷した。得られたガラスブロックを切断し、一部を研磨して蛍光Ｘ線分析装置（リガク社製走査型蛍光Ｘ線分析装置ＺＳＸ１００ｅ）により組成を分析した。別の一部の表面を研磨して鏡面状に、かつ厚み２．８ｍｍになるように仕上げて、分光光度計により分光透過率を測定した。ＦｅＯについては波長１０００ｎｍの赤外線透過率から計算により求めた。Ｆｅ2Ｏ3については蛍光Ｘ線分析による全酸化鉄含有量と上記ＦｅＯ含有量を基に算出した。
また、上述した手順にしたがって式（４）で表される値Ａ、式（５）で表される値Ｂを求めた。
また、分光透過率を基に可視光透過率（ＴＶＡ）、エネルギー透過率（ＴＥ）、紫外線透過率（ＴＵＶ）を算出した。さらに、分光透過率を基にＩＳＯ９０５０：１９９０およびＪＩＳ  Ｚ８７２６：１９９０に準拠した方法で、演色評価数計算用の試験色１１及び１２についての演色評価数Ｒ１１及びＲ１２を求めた。
以下、表に得られたガラス中の吸収成分の含有量と光学特性およびＴ２を示す。なお表中でカッコは計算値である。
【００３７】
【表１】
2019069863.tif 000002
ガラス組成に関する要件を全て満たす例１〜７のガラスは、いずれも板厚２．８ｍｍでの光学特性に関する要件、および、演色性に関する要件を満たしていた。ＴｉＯ2＋１００×ＣｏＯが４．３未満の例８は、板厚２．８ｍｍでの光学特性のうち、紫外線透過率（ＴＵＶ）、および、演色性に関する要件を満たさなかった。また、ＴｉＯ2含有量が０．１５％未満であり、かつ、ＴｉＯ2＋１００×ＣｏＯが４．３未満の例９は、板厚２．８ｍｍでの光学特性のうち、紫外線透過率（ＴＵＶ）を満たさなかった。